(57)【要約】      （修正有）【課題】資源の確保が容易であり、金メッキモリブデン繊維と同等の性能を有する材料を含むメッシュ構造体およびその製造方法、メッシュ構造体を含むアンテナ反射鏡、電磁シールド材および導波管を提供する。【解決手段】ジルコニウム銅繊維の素線１０またはステンレス鋼繊維の素線を含む編物または織物であるメッシュ構造体１であり、好ましくは、前記ジルコニウム銅繊維の素線の表面および前記ステンレス鋼繊維の素線の表面にメッキ層が設けられているメッシュ構造体。【選択図】図１
2020117844.tif 000002
【特許請求の範囲】
【請求項１】
ジルコニウム銅繊維の素線またはステンレス鋼繊維の素線を含む編物または織物であることを特徴とするメッシュ構造体。
【請求項２】
前記ジルコニウム銅繊維の素線の表面および前記ステンレス鋼繊維の素線の表面にメッキ層が設けられていることを特徴とする請求項１に記載のメッシュ構造体。
【請求項３】
請求項１または２に記載のメッシュ構造体を含むことを特徴とするアンテナ反射鏡。
【請求項４】
請求項１または２に記載のメッシュ構造体を含むことを特徴とする電磁シールド材。
【請求項５】
請求項１または２に記載のメッシュ構造体を含む中空体であることを特徴とする導波管。
【請求項６】
ジルコニウム銅繊維の素線またはステンレス鋼繊維の素線と、水溶性繊維の素線とを含む第１の編物または第１の織物を形成する工程と、
前記第１の編物または前記第１の織物を水中に浸漬して、前記水溶性繊維の素線を溶解し、前記ジルコニウム銅繊維の素線または前記ステンレス鋼繊維の素線を含む第２の編物または第２の織物を形成する工程と、を有することを特徴とするメッシュ構造体の製造方法。
【発明の詳細な説明】
【技術分野】
【０００１】
本発明は、メッシュ構造体およびその製造方法、メッシュ構造体を含むアンテナ反射鏡、電磁シールド材および導波管に関する。
【背景技術】
【０００２】
技術試験衛星ＶＩＩＩ型（ＥＴＳ−ＶＩＩＩ）「きく８号」の大型展開アンテナ（ＬＤＲ）では、アンテナ反射鏡に金属製のメッシュ構造体が使用されている。このメッシュ構造体は、モリブデン繊維に金メッキした素線（金メッキモリブデン繊維の素線）を、トリコット編み（ダブルアトラス編み）で編み込んだものである。このメッシュ構造体は、Ｓ帯の電波を反射する（例えば、非特許文献１参照）。
【先行技術文献】
【非特許文献】
【０００３】
【非特許文献１】Ｋａｓｕｈｉｓａ  Ｋａｍｅｇａｉ、Ｍａｓａｔｏ  Ｔｓｕｂｏｉ、“Ｍｅａｓｕｒｅｍｅｎｔｓ  ｏｆ  ａｎ  Ａｎｔｅｎｎａ  Ｓｕｒｆａｃｅ  ｆｏｒ  ａ  Ｍｉｌｌｉｍｅｔｅｒ−Ｗａｖｅ  Ｓｐａｃｅ  Ｒａｄｉｏ  Ｔｅｌｅｓｃｏｐｅ．ＩＩ．Ｍｅｔａｌ  Ｍｅｓｈ  Ｓｕｒｆａｃｅ  ｆｏｒ  Ｌａｒｇｅ  Ｄｅｐｌｏｙａｂｌｅ  Ｒｅｆｌｅｃｔｏｒ”、Ｐｕｂｌ．Ａｓｔｒｏｎ．Ｓｏｃ．Ｊａｐａｎ  ６５，２１，２０１３  Ｆｅｂｒｕａｒｙ  ２５
【発明の概要】
【発明が解決しようとする課題】
【０００４】
金メッキモリブデン繊維は、レアメタルであるモリブデンを含むため、資源の確保が難しくなることが懸念される。そのため、導電性、弾性率、機械的強度、熱膨張率において、金メッキモリブデン繊維と同等の性能を有する材料を用いたメッシュ構造体が望まれていた。
【０００５】
本発明は、上記事情に鑑みてなされたものであって、資源の確保が容易であり、金メッキモリブデン繊維と同等の性能を有する材料を含むメッシュ構造体およびその製造方法、メッシュ構造体を含むアンテナ反射鏡、電磁シールド材および導波管を提供することを目的とする。
【課題を解決するための手段】
【０００６】
上記課題を解決するために、この発明は以下の手段を提案している。
本発明は、メッシュ構造体であって、ジルコニウム銅繊維の素線またはステンレス鋼繊維の素線を含む編物または織物である。
【０００７】
この発明に係るメッシュ構造体によれば、ジルコニウム銅繊維およびステンレス鋼繊維が、導電性、弾性率、機械的強度および熱膨張率において、金メッキモリブデン繊維と同等の性能を有するため、レアメタルであるモリブデンを用いることなく、所望の性能を有するアンテナ反射鏡面等が得られる。また、この発明に係るメッシュ構造体によれば、ジルコニウム銅繊維およびステンレス鋼繊維を含む編物または織物であるため、金メッキモリブデン繊維からなるメッシュ構造体よりも安価に製造できる。
【０００８】
また、本発明は、メッシュ構造体の製造方法であって、ジルコニウム銅繊維の素線またはステンレス鋼繊維の素線と、水溶性繊維の素線とを含む第１の編物または第１の織物を形成する工程と、前記第１の編物または前記第１の織物を水中に浸漬して、前記水溶性繊維の素線を溶解し、前記ジルコニウム銅繊維の素線または前記ステンレス鋼繊維の素線を含む第２の編物または第２の織物を形成する工程と、を有する。
【０００９】
この発明に係るメッシュ構造体の製造方法によれば、第１の編物または第１の織物を形成する際に、水溶性繊維の素線により、素線同士の間に生じる摩擦を低減し、素線同士の接触によって、素線が折れることを防止できる。また、第１の編物または第１の織物の形状を保ったまま、水溶性繊維の素線を容易に除去できる。
【発明の効果】
【００１０】
この発明に係るメッシュ構造体によれば、資源の確保が容易であり、導電性、弾性率、機械的強度、熱膨張率において、金メッキモリブデン繊維と同等の性能を発揮することができる。
【図面の簡単な説明】
【００１１】
【図１】本発明の実施形態に係るメッシュ構造体の概略構成を示す平面図である。
【図２】本発明の実施形態に係るアンテナ反射鏡の概略構成を示す斜視図である。
【図３】本発明の実施形態に係る電磁シールド材の概略構成を示す斜視図である。
【図４】本発明の実施形態に係る導波管の概略構成を示す斜視図である。
【図５】本発明の実施形態に係る導波管の概略構成を示し、図５のＡ−Ａ線に沿う断面図である。
【図６】本発明の実施形態に係る導波管の概略構成を示す斜視図である。
【図７】本発明の実施形態に係る導波管の概略構成を示し、図６のＢ−Ｂ線に沿う断面図である。
【発明を実施するための形態】
【００１２】
［メッシュ構造体］
以下、図１を参照して、本実施形態のメッシュ構造体について説明する。
図１は、本実施形態のメッシュ構造体の概略構成を示す平面図である。
本実施形態のメッシュ構造体１は、図１に示すように、素線１０を含む編物である。言い換えれば、本実施形態のメッシュ構造体１は、素線１０を用いてメッシュ状（網目状）に編成した編物である。
【００１３】
図１には、メッシュ構造体１が、素線１０をトリコット編みした編物である場合を例示する。本実施形態のメッシュ構造体１は、素線１０をトリコット編みした編物に限定されない。本実施形態のメッシュ構造体１は、素線１０をニット編みした編物、素線１０をメリヤス編みした編物、素線１０をダブルアトラス編みした編物、素線１０をシングルサテン編みした編物等であってもよい。
【００１４】
メッシュ構造体１が編物である場合、編み幅の大きさは特に限定されず、メッシュ構造体１の用途等に応じて適宜調整される。例えば、メッシュ構造体１を、アンテナ反射鏡面として用いる場合、編物の編み幅の大きさは、アンテナ反射鏡面によって送信および受信する電波の波長に応じて調整される。
【００１５】
また、本実施形態のメッシュ構造体１は、素線１０を含む織物であってもよい。言い換えれば、本実施形態のメッシュ構造体１は、素線１０を経糸および緯糸として用い、その経糸および緯糸を交互に交差させて密に織り上げた平織の織物であってもよく、経糸または緯糸のいずれかを織物の表面に長く浮かせて織り上げる繻子織の織物であってもよく、経糸と緯糸を３本以上、上下に組合せて連続させ織物の表面に斜めの線を浮き出させる綾織の織物であってもよい。
【００１６】
素線１０は、ジルコニウム銅繊維の素線またはステンレス鋼繊維の素線である。素線１０は、ジルコニウム銅繊維の単繊維またはステンレス鋼繊維の単繊維であってもよく、ジルコニウム銅繊維の単繊維またはステンレス鋼繊維の単繊維を２本以上束ねた繊維の束であってもよい。
【００１７】
ジルコニウム銅繊維は、銅にジルコニウムを０．２５ａｔ％（アトミック・パーセント）〜５．０ａｔ％添加した合金を伸線加工した繊維である。ジルコニウム銅繊維は、導電性が高く、弾性率が高く、機械的強度が高く、熱膨張率が低く、導電率は１５％ＩＡＣＳ〜９５％ＩＡＣＳであり、機械的強度は４５０ＭＰａ〜２０００ＭＰａであり、熱膨張係数は１．８×１０−５／℃程度のジルコニウム銅繊維が好ましく用いられる。
ステンレス鋼繊維は、ステンレス鋼を伸線加工した繊維である。ステンレス鋼繊維は、機械的強度が高く、公知のステンレス鋼繊維を用いることができる。
【００１８】
素線１０の直径は、特に限定されず、メッシュ構造体１の用途等に応じて適宜調整される。
【００１９】
ジルコニウム銅繊維の素線の表面またはステンレス鋼繊維の素線の表面には、メッキ層が設けられていてもよい。メッキ層は、ジルコニウム銅繊維の素線の表面およびステンレス鋼繊維の素線の表面を平滑にする。これにより、素線１０を編んで編物とした場合に、素線１０同士の間に生じる摩擦を低減し、素線１０同士の接触によって、素線１０が折れることを防止できる。
メッキ層としては、金メッキ層、ニッケルメッキ層が挙げられる。
【００２０】
メッキ層の厚さは、ジルコニウム銅繊維の素線の表面またはステンレス鋼繊維の素線の表面を平滑にすることができれば、特に限定されない。
【００２１】
メッキ層の形成方法としては、電解メッキ法または無電解メッキ法が用いられる。
【００２２】
本実施形態のメッシュ構造体１は、ジルコニウム銅繊維またはステンレス鋼繊維を含む編物または織物であるため、任意の形状をなすことができる柔軟性を有する。
【００２３】
本実施形態のメッシュ構造体１によれば、ジルコニウム銅繊維またはステンレス鋼繊維が、導電性、弾性率、機械的強度および熱膨張率において、金メッキモリブデン繊維と同等の性能を有するため、レアメタルであるモリブデンを用いることなく、所望の性能を有するアンテナ反射鏡面等が得られる。また、本実施形態のメッシュ構造体１は、ジルコニウム銅繊維またはステンレス鋼繊維を含む編物または織物であるため、金メッキモリブデン繊維からなるメッシュ構造体よりも安価に製造できる。
【００２４】
［メッシュ構造体の製造方法］
本実施形態のメッシュ構造体の製造方法は、ジルコニウム銅繊維の素線またはステンレス鋼繊維の素線と、水溶性繊維の素線とを含む第１の編物または第１の織物を形成する工程（以下、「第１の工程」と言う。）と、第１の編物または第１の織物を水中に浸漬して、水溶性繊維の素線を溶解し、ジルコニウム銅繊維の素線またはステンレス鋼繊維の素線を含む第２の編物または第２の織物を形成する工程（以下、「第２の工程」と言う。）と、を有する。
【００２５】
ここで、ジルコニウム銅繊維の素線またはステンレス鋼繊維の素線を「第１の素線」、水溶性繊維の素線を「第２の素線」という場合がある。
【００２６】
第１の工程では、第１の素線と第２の素線を合わせてメッシュ状に形成し、第１の編物または第１の織物を形成する。具体的には、第１の素線と第２の素線を束ねて素線の束とし、その素線の束をメッシュ状に形成し、第１の編物または第１の織物を形成する。
【００２７】
第１の素線は、ジルコニウム銅繊維の単繊維またはステンレス鋼繊維の単繊維であってもよく、ジルコニウム銅繊維の単繊維またはステンレス鋼繊維の単繊維を２本以上束ねた繊維の束であってもよい。
【００２８】
第１の素線と第２の素線の束は、第１の素線と第２の素線が撚られて形成されていてもよく、第１の素線と第２の素線が互いにそれぞれの長手方向に沿って接するように形成されていてもよい。
【００２９】
第１の工程にて第１の編物を形成する場合、第１の素線と第２の素線の束を用いて、トリコット編み、ニット編み、メリヤス編み、ダブルアトラス編み、シングルサテン編み等により、第１の編物を形成する。
また、メッシュ構造体を、例えば、アンテナ反射鏡として用いる場合、第１の編物の編み幅の大きさを、アンテナ反射鏡によって送信および受信する電波の波長に応じて調整する。
【００３０】
第１の工程にて第１の織物を形成する場合、第１の素線と第２の素線の束を用いて、平織、繻子織、綾織等により、第１の織物を形成する。
【００３１】
水溶性繊維の素線を構成する樹脂としては、レゾール型フェノール樹脂、メチロール化ユリア（尿素）樹脂、メチロール化メラミン樹脂、ポリビニルアルコール、ポリエチレンオキシド、ポリアクリルアミド、カルボキシメチルセルロース等が挙げられるが、これらに限定されず、公知の水溶性樹脂を用いることができる。
【００３２】
水溶性繊維の素線の直径は、特に限定されず、メッシュ構造体の用途等に応じて適宜調整される。
【００３３】
第２の工程では、第１の編物または第１の織物を水中に浸漬して、第１の編物または第１の織物を形成する水溶性繊維の素線を溶解し、ジルコニウム銅繊維の素線またはステンレス鋼繊維の素線を含む第２の編物または第２の織物を形成する。第１の編物または第１の織物を水中に浸漬すると、第１の編物または第１の織物を形成していた水溶性繊維の素線のみが溶解して消失し、ジルコニウム銅繊維の素線またはステンレス鋼繊維の素線が、第１の編物または第１の織物の形状を保持したまま残る。これにより、ジルコニウム銅繊維の素線またはステンレス鋼繊維の素線を含む第２の編物または第２の織物が得られる。第２の編物は、第１の編物から水溶性繊維の素線を除去したものである。第２の織物は、第１の織物から水溶性繊維の素線を除去したものである。すなわち、第２の編物または第２の織物は、上述のメッシュ構造体である。
【００３４】
水溶性繊維の素線を溶解する際、水の温度は特に限定されないが、水溶性繊維の素線を短時間で溶解することができる温度であることが好ましい。
【００３５】
本実施形態のメッシュ構造体の製造方法によれば、ジルコニウム銅繊維の素線またはステンレス鋼繊維の素線と、水溶性繊維の素線とを含む第１の編物または第１の織物を形成する第１の工程を有するため、第１の編物または第１の織物を形成する際に、水溶性繊維の素線により、素線同士の間に生じる摩擦を低減し、素線同士の接触によって、素線が折れることを防止できる。また、本実施形態のメッシュ構造体の製造方法によれば、第１の編物または第１の織物を水中に浸漬して、水溶性繊維の素線を溶解し、ジルコニウム銅繊維の素線またはステンレス鋼繊維の素線を含む第２の編物または第２の織物を形成する第２の工程を有するため、第１の編物または第１の織物の形状を保ったまま、水溶性繊維の素線を容易に除去して、ジルコニウム銅繊維の素線またはステンレス鋼繊維の素線を含む編物または織物であるメッシュ構造体を得ることができる。
【００３６】
［アンテナ反射鏡］
図２は、本実施形態のアンテナ反射鏡の概略構成を示す斜視図である。
本実施形態のアンテナ反射鏡１００は、図２に示すように、上述のメッシュ構造体１を含む。詳細には、本実施形態のアンテナ反射鏡１００では、上述のメッシュ構造体１がアンテナ反射鏡面１３０を構成する。
【００３７】
図２に示すように、本実施形態のアンテナ反射鏡１００は、アンテナ展開機構１１０と、アンテナ展開機構１１０の位相角度を調整するバンド１２０と、アンテナ反射鏡面１３０と、を含む。なお、図２では、アンテナ反射鏡面１３０として、それを構成するメッシュ構造体１のみを示している。
【００３８】
アンテナ展開機構１１０は、リンク機構により収容状態と展開状態との間で変形可能に構成されている。アンテナ展開機構１１０は、例えば、六角形の頂点となる位置にメッシュ構造体１を取り付けるための支持部材を含む。
【００３９】
メッシュ構造体１は、折り畳み可能な柔軟性を有していてもよい。
【００４０】
アンテナ反射鏡１００は、折り畳まれた状態でロケットのフェアリング内に収容され、宇宙空間において図２に示す展開形状に展開される。展開された状態で、アンテナ展開機構１１０からメッシュ構造体１に適切な張力が与えられ、メッシュ構造体１が所定の形状に広げられ、アンテナ反射鏡面１３０を形成する。
【００４１】
本実施形態のアンテナ反射鏡１００によれば、上述のメッシュ構造体１がアンテナ反射鏡面１３０を構成するため、メッシュ構造体１を構成するジルコニウム銅繊維またはステンレス鋼繊維が、導電性、弾性率、機械的強度および熱膨張率において、金メッキモリブデン繊維と同等の性能を有するから、所望の通信性能（反射性能）を有するアンテナ反射鏡が得られる。
【００４２】
［電磁シールド材］
図３は、本実施形態の電磁シールド材の概略構成を示す斜視図である。
本実施形態の電磁シールド材２００は、図３に示すように、上述のメッシュ構造体１を含む。
本実施形態の電磁シールド材２００は、図３に示すように、例えば、磁気記憶装置３００の外周を覆うように用いられる。
【００４３】
磁気記憶装置３００は、磁気ディスク３１０と、磁気ディスク３１０に対して書込みおよび読出しを行うヘッド３２０と、磁気ディスク３１０およびヘッド３２０を収容する筐体３３０と、を含む。
【００４４】
メッシュ構造体１が電磁シールド材２００を構成する場合、メッシュ構造体１の編み幅の大きさは、目的とする遮蔽性に応じて調整される。
【００４５】
ここでは、電磁シールド材２００が筐体３３０の外周を覆っている場合を例示したが、本実施形態はこれに限定されない。本実施形態の電磁シールド材２００は筐体３３０と一体をなしていてもよい。すなわち、電磁シールド材２００が筐体３３０内に埋設されていてもよく、電磁シールド材２００が筐体３３０の外周面に接着されていてもよい。
【００４６】
本実施形態の電磁シールド材２００は、例えば、パソコン、携帯電話、ディスプレイ等の電子機器やデバイス等、電磁シールドするために対象機器を限定せずに用いることができる。
【００４７】
本実施形態の電磁シールド材２００によれば、上述のメッシュ構造体１を含むため、メッシュ構造体１を構成するジルコニウム銅繊維またはステンレス鋼繊維が、導電性、弾性率、機械的強度および熱膨張率において、金メッキモリブデン繊維と同等の性能を有するから、所望の遮蔽性を有する電磁シールド材が得られる。
【００４８】
［導波管］
図４は、本実施形態の導波管の概略構成を示す斜視図である。図５は、本実施形態の導波管の概略構成を示し、図４のＡ−Ａ線に沿う断面図である。
本実施形態の導波管４００は、図４および図５に示すように、上述のメッシュ構造体１を含む。
【００４９】
本実施形態の導波管４００は、長手方向と垂直な断面形状が矩形状の管（中空体）からなる導波部４１０および導波部４１０の両端にそれぞれ連接するフランジ４２０，４２０を含む導波管本体４３０と、導波部４１０内において、内面４１０ａに沿って配置されたメッシュ構造体１と、を含む。
【００５０】
導波部４１０の開口部４１１はフランジ４２０に設けられ、導波部４１０はフランジ４２０の表面４２０ａにて開口している。
【００５１】
導波管本体４３０は、母材であるエポキシ樹脂等の樹脂と強化材である炭素繊維とを含む炭素繊維強化プラスチックで構成されている。
【００５２】
本実施形態の導波管４００によれば、ＣＦＲＰ製の導波管本体４３０の導波部４１０の内面４１０ａに沿って上述のメッシュ構造体１が配置されているため、導波部４１０の内面４１０ａに金メッキ等により導電性の被膜を形成することなく、導波部４１０内において、電磁波を伝送することができる。すなわち、本実施形態の導波管４００によれば、従来のような、導波部４１０の内面４１０ａに金メッキ等により導電性の被膜を形成する工程が不要となるため、製造コストを低減することができる。
【００５３】
なお、本実施形態の導波管４００では、導波部４１０の長手方向と垂直な断面形状が矩形状である場合を例示したが、本実施形態はこれに限定されない。本実施形態の導波管４００は、導波部４１０の長手方向と垂直な断面形状が正方形状、円形状、楕円形状等であってもよい。
【００５４】
［導波管］
図６は、本実施形態の導波管の概略構成を示す斜視図である。図７は、本実施形態の導波管の概略構成を示し、図６のＢ−Ｂ線に沿う断面図である。
本実施形態の導波管５００は、図６および図７に示すように、上述のメッシュ構造体１を含む。
【００５５】
本実施形態の導波管５００は、長手方向と垂直な断面形状が矩形状の管（中空体）からなる蛇腹ホース状の導波部５１０および導波部５１０の両端にそれぞれ連接するフランジ５２０，５２０を含む導波管本体５３０と、導波部５１０に内張されたメッシュ構造体１と、を含む。
【００５６】
導波部５１０の開口部５１１はフランジ５２０に設けられ、導波部５１０はフランジ５２０の表面５２０ａにて開口している。
【００５７】
導波管本体５３０は、金属、プラスチック、炭素繊維強化プラスチック等からなる。
【００５８】
本実施形態の導波管５００は、蛇腹ホース状の導波部５１０と導波部５１０に内張された上述のメッシュ構造体１を有するため、柔軟性（可撓性）を有する。
【００５９】
本実施形態の導波管５００によれば、蛇腹ホース状の導波部５１０に上述のメッシュ構造体１が内張されているため、導波部５１０内にメッシュ構造体１からなる平滑な導波路を形成することができる。その結果、導波部５１０内を伝送する電磁波の損失を減らすことができる。
【００６０】
なお、本実施形態の導波管５００では、導波部５１０の長手方向と垂直な断面形状が矩形状である場合を例示したが、本実施形態はこれに限定されない。本実施形態の導波管５００は、導波部５１０の長手方向と垂直な断面形状が正方形状、円形状、楕円形状等であってもよい。
【符号の説明】
【００６１】
１  メッシュ構造体
１０  素線
１００  アンテナ反射鏡
１１０  アンテナ展開機構
１２０  バンド
１３０  アンテナ反射鏡面
２００  電磁シールド材
３００  磁気記憶装置
３１０  磁気ディスク
３２０  ヘッド
３３０  筐体
４００，５００  導波管
４１０，５１０  導波部
４１１，５１１  開口部
４２０，５２０  フランジ
４３０，５３０  導波管本体
【図１】
2020117844.tif 000003
【図２】
2020117844.tif 000004
【図３】
2020117844.tif 000005
【図４】
2020117844.tif 000006
【図５】
2020117844.tif 000007
【図６】
2020117844.tif 000008
【図７】
2020117844.tif 000009